(57)【要約】【課題】  低温から高温までの広い温度域において高い活性を発揮することが可能な排ガス浄化用触媒を提供すること。【解決手段】  ニオブを含有する金属酸化物のナノシートからなる担体と、該担体に担持されたＰｔ、Ｒｈ、Ｃｕ、Ｎｉ、Ｃｏ、Ｆｅ、Ｉｒ、Ａｕ、Ａｇ及びＭｎからなる群から選択される少なくとも１種の活性金属元素とを備えており、且つ、前記ナノシートは、厚みが１〜２００ｎｍの範囲に全シートの８０〜１００％が含まれるものである高温活性触媒Ａと、  金属酸化物からなる担体と、該担体に担持された貴金属及び遷移金属（前記貴金属を除く）とを備えている低温活性触媒Ｂと、を備えていることを特徴とする排ガス浄化用触媒。【選択図】なし【特許請求の範囲】
【請求項１】
ニオブを含有する金属酸化物のナノシートからなる担体と、該担体に担持されたＰｔ、Ｒｈ、Ｃｕ、Ｎｉ、Ｃｏ、Ｆｅ、Ｉｒ、Ａｕ、Ａｇ及びＭｎからなる群から選択される少なくとも１種の活性金属元素とを備えており、且つ、前記ナノシートは、厚みが１〜２００ｎｍの範囲に全シートの８０〜１００％が含まれるものである高温活性触媒Ａと、
金属酸化物からなる担体と、該担体に担持された貴金属及び遷移金属（前記貴金属を除く）とを備えている低温活性触媒Ｂと、
を備えていることを特徴とする排ガス浄化用触媒。
【請求項２】
前記ニオブを含有する金属酸化物が、ニオブとチタンとを含有する金属酸化物、及び、ニオブとランタンとを含有する金属酸化物からなる群から選択される少なくとも１種であることを特徴とする請求項１に記載の排ガス浄化用触媒。
【請求項３】
前記低温活性触媒Ｂの貴金属がＰｔ、Ｒｈ、Ｐｄ及びＲｕからなる群から選択される少なくとも１種の金属であり、前記低温活性触媒Ｂの遷移金属がＦｅ、Ｃｏ、Ｍｎ、Ｎｉ、Ｃｕ、Ｚｎ、Ｙ、Ｚｒ及びＣｅからなる群から選択される少なくとも１種の金属であることを特徴とする請求項１又は２に記載の排ガス浄化用触媒。
【請求項４】
ニオブを含むプロトン型の層状ペロブスカイトを準備する工程と、有機アミン及びカチオン性界面活性剤からなる群から選択される少なくとも１種のカチオン性有機化合物を用いて、溶媒中で前記プロトン型の層状ペロブスカイトからニオブを含む金属酸化物からなるシート状物を剥離して、前記シート状物が分散した分散液を得る工程と、前記分散液に酸を添加して前記シート状物の凝集沈殿物を得た後、前記凝集沈殿物を焼成して、ニオブを含有する金属酸化物のナノシートからなる担体を得る工程と、前記担体にＰｔ、Ｒｈ、Ｃｕ、Ｎｉ、Ｃｏ、Ｆｅ、Ｉｒ、Ａｕ、Ａｇ及びＭｎからなる群から選択される少なくとも１種の活性金属元素を担持して高温活性触媒Ａを得る工程と、を含んでなる高温活性触媒Ａを準備する工程と、
金属酸化物又はその前駆体からなる担体を準備する工程と、前記担体に貴金属又はその化合物及び遷移金属（前記貴金属を除く）又はその化合物を担持して担持体を得る工程と、前記担持体を酸化性雰囲気下で加熱処理して低温活性触媒Ｂを得る工程と、を含んでなる低温活性触媒Ｂを準備する工程と、
前記高温活性触媒Ａと前記低温活性触媒Ｂを用いて請求項１〜３のうちのいずれか一項に記載の排ガス浄化用触媒を得る工程と、
を含むことを特徴とする排ガス浄化用触媒の製造方法。
【請求項５】
前記高温活性触媒Ａを準備する工程のニオブを含むプロトン型層状ペロブスカイトが、ＨＴｉＮｂＯ５、Ｈ２Ｔｉ２ＮｂＯ７、Ｈ３Ｔｉ５ＮｂＯ１４及びＨＬａＮｂ２Ｏ７からなる群から選択される少なくとも１種からなることを特徴とする請求項４に記載の排ガス浄化用触媒の製造方法。
【請求項６】
前記高温活性触媒Ａを準備する工程のカチオン性有機化合物が、ブチルアミン、オクチルアミン及びテトラブチルアンモニウム水酸化物からなる群から選択される少なくとも１種であることを特徴とする請求項４又は５に記載の排ガス浄化用触媒の製造方法。
【請求項７】
前記高温活性触媒Ａを準備する工程の担体を得る工程において、前記凝集沈殿物を焼成する際に、空気中、３００〜９００℃の条件で前記凝集沈殿物を焼成することを特徴とする請求項４〜６のうちのいずれか一項に記載の排ガス浄化用触媒の製造方法。
【請求項８】
前記低温活性触媒Ｂを準備する工程において、前記貴金属がＰｔ、Ｒｈ、Ｐｄ及びＲｕからなる群から選択される少なくとも１種の金属であり、前記遷移金属がＦｅ、Ｃｏ、Ｍｎ、Ｎｉ、Ｃｕ、Ｚｎ、Ｙ、Ｚｒ及びＣｅからなる群から選択される少なくとも１種の金属であることを特徴とする請求項４〜７のうちのいずれか一項に記載の排ガス浄化用触媒の製造方法。
【請求項９】
酸素過剰雰囲気下において、請求項１〜３のうちのいずれか一項に記載の排ガス浄化用触媒に内燃機関からの排ガスを接触せしめて排ガスを浄化することを特徴とする排ガスの浄化方法。
【発明の詳細な説明】
【技術分野】
【０００１】
本発明は、排ガス浄化用触媒、その製造方法、並びに、それを用いた排ガスの浄化方法に関する。
【背景技術】
【０００２】
従来から、ディーゼルエンジン、燃料消費率の低い希薄燃焼式（リーンバーン）エンジン等の内燃機関から排出されるガス中に含まれる有害な成分（例えば一酸化炭素（ＣＯ）等）を浄化するために、様々な種類の排ガス浄化用触媒が研究されてきた。そして、そのような排ガス浄化用触媒の一つとして、各種の金属酸化物を担体に用いた排ガス浄化用触媒が提案されている。
【０００３】
このような排ガス浄化用触媒としては、例えば、特開平０８−１５５３０３号公報（特許文献１）において、一般式Ｍｎ−１ＮｂｎＯ３ｎ＋１（ＭはＬａ等の希土類元素及びＭｏ等の遷移金属から選ばれる少なくとも一種、ｎは２以上、Ｎｂはニオブ）で表される層状アニオン原子団の層間が二酸化ケイ素で架橋された層間架橋ニオブ系層状ペロブスカイトを有し、該層間架橋ニオブ系層状ペロブスカイトは細孔径が１０〜４０Å、比表面積が２５０〜５００ｍ２／ｇである担体と、前記担体に担持された白金（Ｐｔ）等の触媒金属と、からなる排ガス浄化用触媒が開示されている。しかしながら、特許文献１に記載のような従来の排ガス浄化用触媒は、高温に晒された後の触媒活性の点では必ずしも十分なものではなかった。
【０００４】
また、特開２０１２−５５８２６号公報（特許文献２）において、酸化物担持白金触媒であって、特に助触媒成分として遷移金属を含有する酸化物担体上に白金超微粒子を分散させた後、水を添加し３００℃以下で水素処理することからなる酸化触媒調製法が開示されている。しかしながら、特許文献２に記載のような従来の酸化触媒調製法により得られる触媒は、高温域の活性は必ずしも十分なものではなかった。
【先行技術文献】
【特許文献】
【０００５】
【特許文献１】特開平０８−１５５３０３号公報
【特許文献２】特開２０１２−５５８２６号公報
【発明の概要】
【発明が解決しようとする課題】
【０００６】
本発明は、上記従来技術の有する課題に鑑みてなされたものであり、低温から高温までの広い温度域において高い活性を発揮することが可能な排ガス浄化用触媒、その製造方法、及び、それを用いた排ガスの浄化方法を提供することを目的とする。
【課題を解決するための手段】
【０００７】
本発明者らは、上記目的を達成すべく鋭意研究を重ねた結果、高温活性に優れた特定構造の触媒Ａと低温活性に優れた特定の触媒Ｂとを備えることにより、得られる排ガス浄化用触媒が低温から高温までの広い温度域において高い活性を十分に発現することが可能となることを見出し、本発明を完成するに至った。
【０００８】
すなわち、本発明の排ガス浄化用触媒は、ニオブを含有する金属酸化物のナノシートからなる担体と、該担体に担持されたＰｔ、Ｒｈ、Ｃｕ、Ｎｉ、Ｃｏ、Ｆｅ、Ｉｒ、Ａｕ、Ａｇ及びＭｎからなる群から選択される少なくとも１種の活性金属元素とを備えており、且つ、前記ナノシートは、厚みが１〜２００ｎｍの範囲に全シートの８０〜１００％が含まれるものである高温活性触媒Ａと、金属酸化物からなる担体と、該担体に担持された貴金属及び遷移金属（前記貴金属を除く）とを備えている低温活性触媒Ｂと、を備えていることを特徴とするものである。
【０００９】
上記本発明の排ガス浄化用触媒においては、前記触媒Ａにおける前記ニオブを含有する金属酸化物が、ニオブとチタンとを含有する金属酸化物、及び、ニオブとランタンとを含有する金属酸化物からなる群から選択される少なくとも１種であることが好ましい。
【００１０】
また、上記本発明の排ガス浄化用触媒においては、前記低温活性触媒Ｂの貴金属がＰｔ、Ｒｈ、Ｐｄ及びＲｕからなる群から選択される少なくとも１種の金属であり、前記低温活性触媒Ｂの遷移金属がＦｅ、Ｃｏ、Ｍｎ、Ｎｉ、Ｃｕ、Ｚｎ、Ｙ、Ｚｒ及びＣｅからなる群から選択される少なくとも１種の金属であることが好ましい。
【００１１】
本発明の排ガス浄化用触媒の製造方法は、ニオブを含むプロトン型の層状ペロブスカイトを準備する工程と、有機アミン及びカチオン性界面活性剤からなる群から選択される少なくとも１種のカチオン性有機化合物を用いて、溶媒中で前記プロトン型の層状ペロブスカイトからニオブを含む金属酸化物からなるシート状物を剥離して、前記シート状物が分散した分散液を得る工程と、前記分散液に酸を添加して前記シート状物の凝集沈殿物を得た後、前記凝集沈殿物を焼成して、ニオブを含有する金属酸化物のナノシートからなる担体を得る工程と、前記担体にＰｔ、Ｒｈ、Ｃｕ、Ｎｉ、Ｃｏ、Ｆｅ、Ｉｒ、Ａｕ、Ａｇ及びＭｎからなる群から選択される少なくとも１種の活性金属元素を担持して排ガス浄化用触媒を得る工程と、を含んでなる高温活性触媒Ａ（以下、触媒Ａと略記する場合もある）を準備する工程と、
金属酸化物又はその前駆体からなる担体を準備する工程と、前記担体に貴金属又はその化合物及び遷移金属（前記貴金属を除く）又はその化合物を担持して担持体を得る工程と、前記担持体を酸化性雰囲気下で加熱処理して低温活性触媒Ｂを得る工程と、を含んでなる低温活性触媒Ｂ（以下、触媒Ｂと略記する場合もある）を準備する工程と、
前記高温活性触媒Ａと前記低温活性触媒Ｂを用いて前記本発明の排ガス浄化用触媒を得る工程と、を含むことを特徴とする方法である。
【００１２】
上記本発明の排ガス浄化用触媒の製造方法においては、前記工程Ｘにおける前記ニオブを含むプロトン型層状ペロブスカイトが、ＨＴｉＮｂＯ５、Ｈ２Ｔｉ２ＮｂＯ７、Ｈ３Ｔｉ５ＮｂＯ１４及びＨＬａＮｂ２Ｏ７からなる群から選択される少なくとも１種からなることが好ましい。
【００１３】
また、上記本発明の排ガス浄化用触媒の製造方法においては、前記工程Ｘにおける前記カチオン性有機化合物が、ブチルアミン、オクチルアミン及びテトラブチルアンモニウム水酸化物からなる群から選択される少なくとも１種であることが好ましい。
【００１４】
さらに、上記本発明の排ガス浄化用触媒の製造方法においては、前記工程Ｘにおける前記担体を得る工程において前記凝集沈殿物を焼成する際に、空気中、３００〜９００℃の条件で前記凝集沈殿物を焼成することが好ましい。
【００１５】
また、前記低温活性触媒Ｂを準備する工程において、前記貴金属がＰｔ、Ｒｈ、Ｐｄ及びＲｕからなる群から選択される少なくとも１種の金属であり、前記遷移金属がＦｅ、Ｃｏ、Ｍｎ、Ｎｉ、Ｃｕ、Ｚｎ、Ｙ、Ｚｒ及びＣｅからなる群から選択される少なくとも１種の金属であることが好ましい。
【００１６】
本発明の排ガスの浄化方法は、酸素過剰雰囲気下において、上記本発明の排ガス浄化用触媒に内燃機関からの排ガスを接触せしめて排ガスを浄化することを特徴とする方法である。
【００１７】
なお、本発明によって上記目的が達成される理由は必ずしも定かではないが、本発明者らは以下のように推察する。
【００１８】
すなわち、本発明者らは、先ず、上記目的を達成するために、層間が二酸化ケイ素で架橋された層間架橋型のニオブ系層状ペロブスカイトを担体に用いている特許文献１に記載のような従来の排ガス浄化用触媒に関して検討を重ねたところ、特許文献１に記載のような従来の排ガス浄化用触媒においては、十分な排ガス浄化性能を有するものの、担体の製造時に利用した二酸化ケイ素のうち、層間に入りきらなかった二酸化ケイ素が、担体の表面に付着するなどして担体の一部を構成し、その担体の一部を構成する二酸化ケイ素上に活性金属元素が担持されるため、高温に晒された後に、必ずしも十分な排ガス浄化性能が発揮されないものと推察している。なお、ニオブ系の金属酸化物上に担持された活性金属元素と、二酸化ケイ素上に担持された活性金属元素とを比較すると、二酸化ケイ素上に担持された活性金属元素はその活性が必ずしも十分なものとはならず、また、熱による粒成長を必ずしも十分に抑制することができないため、高温に晒された後に、必ずしも十分な排ガス浄化性能が得られないものと本発明者らは推察している。そして、このような考察結果に基づいて、本発明者らは検討を重ね、上記本発明の排ガス浄化用触媒にかかる高温活性に優れた触媒Ａを見出した。
【００１９】
ここで、本発明の排ガス浄化用触媒にかかる触媒Ａにおいては、先ず、ニオブを含有する金属酸化物からなるナノシートを担体に利用する。このように、ニオブを含有する金属酸化物からなるナノシートを担体に利用することによって、ニオブを含有する金属酸化物が有する強い酸点をより効率よく利用することが可能となり、その酸点によって前記担体に担持した活性金属元素のメタル化を促進される。そして、触媒中において活性金属元素のメタル化が促進されると、活性金属元素による触媒活性が十分に引き出される。そのため、本発明の排ガス浄化用触媒にかかる触媒Ａにおいては、比較的低温から高度な触媒活性（特にＣＯ酸化活性）が発揮される。また、本発明の排ガス浄化用触媒にかかる触媒Ａにおいて、前記ナノシートは、厚みが１〜２００ｎｍの範囲に全シートの８０〜１００％が含まれるものである。このような厚みの範囲に含まれるナノシートは、基本的に、ニオブを含有する金属酸化物の単層剥離物が複数積層したような構造を有するシート（ナノシートを、ニオブを含むプロトン型の層状ペロブスカイトを剥離することにより製造する場合に、単層までは剥離せずに製造することで得られる複数層積層物も含む）により構成されたものとなる。そして、このような単層剥離物が複数積層したような構造を有するシートは、剥離したシートがランダムに重なりあい、複雑な凝集構造を有するものとなるものと推察される。そして、そのような複雑な構造のナノシートに活性金属元素を担持すると、シートの存在が活性金属の移動を抑制するため、高温に晒された場合においても、担持された活性金属元素の粒子のシンタリング（粒成長）が抑制され、活性点の数を十分に維持することが可能となる。そのため、本発明の排ガス浄化用触媒にかかる触媒Ａは、高温に晒された後においても十分に優れた排ガス浄化性能を発揮することが可能となるものと本発明者らは推察する。
【００２０】
さらに、本発明者らは、上記本発明の排ガス浄化用触媒にかかる触媒Ａに対して、より広範な温度域、すなわち低温から高温までの広い温度域において高い活性を十分に発現することを可能ならしめる排ガス浄化用触媒を得るために更に検討を重ねた。その結果、上記の触媒Ａに対して、低温活性に優れた特定の触媒Ｂを組み合わせることにより、触媒Ａと触媒Ｂの相乗作用により低温から高温までの広い温度域において高い活性を十分に発現することを見出した。
【００２１】
ここで、本発明の排ガス浄化用触媒に用いる触媒Ｂは、金属酸化物からなる担体と、該担体に担持された活性金属及び遷移金属（前記貴金属を除く）とを備えてなるものである。このような触媒Ｂを上記触媒Ａと組み合わせることにより、低温度域においては触媒Ｂが低温で触媒作用（例えば、ＣＯの酸化反応）を発揮して局所的に発熱するなどすることによって、触媒Ａ上の活性金属が早期に活性化され、結果として全温度域で高い触媒活性（例えば、ＣＯ浄化活性）を発揮することが可能となり、広い温度域において高い触媒活性を実現するものと本発明者らは推察する。そのため、本発明の排ガス浄化用触媒は、低温から高温までの広い温度域において高い活性を発揮することが可能となるものと本発明者らは推察する。
【発明の効果】
【００２２】
本発明によれば、低温から高温までの広い温度域において高い活性を発揮することが可能な排ガス浄化用触媒、その製造方法、及び、それを用いた排ガスの浄化方法を提供することが可能となる。
【図面の簡単な説明】
【００２３】
【図１】耐熱試験後の実施例１及び比較例１〜３で得られた各排ガス浄化用触媒の２０％浄化温度のグラフである。
【図２】耐熱試験後の実施例１及び比較例１〜３で得られた各排ガス浄化用触媒の５０％浄化温度のグラフである。
【図３】耐熱試験後の実施例１及び比較例１〜３で得られた各排ガス浄化用触媒の８０％浄化温度のグラフである。
【発明を実施するための形態】
【００２４】
以下、本発明をその好適な実施形態に即して詳細に説明する。
【００２５】
［排ガス浄化用触媒］
本発明の排ガス浄化用触媒は、ニオブを含有する金属酸化物のナノシートからなる担体と、該担体に担持されたＰｔ、Ｒｈ、Ｃｕ、Ｎｉ、Ｃｏ、Ｆｅ、Ｉｒ、Ａｕ、Ａｇ及びＭｎからなる群から選択される少なくとも１種の活性金属元素とを備えており、且つ、前記ナノシートは、厚みが１〜２００ｎｍの範囲に全シートの８０〜１００％が含まれるものである高温活性触媒Ａと、金属酸化物からなる担体と、該担体に担持された貴金属及び遷移金属（前記貴金属を除く）とを備えている低温活性触媒Ｂと、を備えていることを特徴とするものである。
【００２６】
このような本発明の排ガス浄化用触媒の高温活性触媒Ａにおいては、ニオブを含有する金属酸化物のナノシートは、平均厚みが１〜１５０ｎｍであることが好ましく、１〜１００ｎｍであることがより好ましい。このような平均厚みが前記下限未満では強度が不十分で安定性に欠ける傾向にあり、他方、前記上限を超えると層状ペロブスカイトとしての特性が強くでるため、十分に活性を発現しなくなる傾向にある。
【００２７】
また、このようなナノシートとしては、シート面内における最大長さの平均値が１００ｎｍ以上であることが好ましく、２００ｎｍ〜２０μｍであることがより好ましく、２００ｎｍ〜１０μｍであることが更に好ましい。このようなシート面における最大長さの平均値が前記下限未満では熱耐久時の安定性に欠ける傾向にあり、他方、前記上限を超えると担体としての比表面積が小さくなる傾向にある。なお、ここにいうシート面内における最大長さとは、厚み方向に対して垂直又は略垂直なナノシートの表面（シート面）中の最大長さであって、該表面の最大の外接円の直径をいう。
【００２８】
なお、上述のようなナノシートの厚みが１〜２００ｎｍの範囲にあるシートが全シートに対して占める割合、平均厚み、シート面内における最大長さの平均値は、電界放射型走査型電子顕微鏡（ＦＥ−ＳＥＭ）を用いて、５視野（１視野のサイズを縦５．０μｍ、横３．５μｍとして５箇所）以上観測して、任意の１５０点以上のシートの厚みやシート面内における最大長さを測定することにより求められる値を採用できる（なお、１視野ごとに任意の３０点以上のシートを測定する。）。すなわち、ナノシートの平均厚み及びシート面内における最大長さの平均値は、それぞれＦＥ−ＳＥＭを用いて５視野以上において任意の１５０点以上のシートを測定して求められる測定値から平均を計算して求めることができ、また、厚みが１〜２００ｎｍの範囲にあるシートが全シートに対して占める割合は、それぞれＦＥ−ＳＥＭを用いて５視野以上において、任意の１５０点以上のシートを測定して求められる測定値に基づいて割合を算出して求めた値を採用する。このように、厚みが１〜２００ｎｍの範囲にあるシートが全シートに対して占める割合は、測定した任意の１５０点以上のシートを全シートと仮定して算出した値を採用する。
【００２９】
さらに、前記ナノシートとしては、シート面内における最大長さが該シートの厚みの３倍以上（より好ましくは４倍以上、更に好ましくは５〜１０００倍）の長さとなるものが好ましい。このようなシート面内における最大長さが前記下限未満では熱耐久時の安定性に欠ける傾向にある。なお、前記ナノシートのシート面内における最大長さと厚みの関係は、ＦＥ―ＳＥＭを用いて確認できる。
【００３０】
また、このようなナノシートを形成する金属酸化物は、ニオブを含有する金属酸化物である。このようなニオブを含有する金属酸化物はニオブを含有していればよく、ニオブ以外の他の成分は特に制限されるものではないが、チタン、ランタン、タングステン、セリウム、プラセオジム、ネオジムを含有することが好ましく、チタン、ランタンを含有することが好ましい。また、このような他の成分は酸化物として含有することが好ましい。なお、このような他の成分は１種を単独であるいは２種を組み合わせて利用してもよい。
【００３１】
さらに、このような触媒Ａのニオブを含有する金属酸化物としては、層状構造及びナノシート構造を作り易いとの観点から、ニオブとチタンとを含有する金属酸化物、ニオブとランタンとを含有する金属酸化物がより好ましく、ＴｉＮｂＯ５、Ｔｉ２ＮｂＯ７、Ｔｉ５ＮｂＯ１４、ＬａＮｂ２Ｏ７が更に好ましく、ＴｉＮｂＯ５、Ｔｉ２ＮｂＯ７が特に好ましい。なお、このような担体においては、前記金属酸化物の１種を単独であるいは２種を組み合わせて利用してもよい。
【００３２】
また、このようなニオブを含有する金属酸化物におけるニオブの含有量としては、金属元素換算で、金属酸化物中の全金属元素に対して５モル％以上となることが好ましく、１０〜１００モル％であることがより好ましく、１５〜１００モル％であることが更に好ましい。このようなニオブの含有量が前記下限未満ではニオブに由来する金属酸化物中の強い酸点の量が必ずしも十分なものとはならず、活性金属元素のメタル化を効率よく行うことが困難となり、触媒活性を効率よく向上させることが困難となる傾向にある。
【００３３】
なお、このようなニオブを含有する金属酸化物のナノシートからなる担体としては、後述の本発明の排ガス浄化用触媒の製造方法において採用する工程（Ｘ１）〜（Ｘ３）を実施して得られるものが好ましい。すなわち、このようなニオブを含有する金属酸化物のナノシートとしては、後述の工程（Ｘ１）〜（Ｘ３）を実施して、ニオブを含有する金属酸化物の層状ペロブスカイトから層剥離して得られるようなものが好ましい。
【００３４】
また、本発明の高温活性触媒Ａにおいては、前記担体に活性金属元素が担持されている。このような活性金属元素は、Ｐｔ、Ｒｈ、Ｃｕ、Ｎｉ、Ｃｏ、Ｆｅ、Ｉｒ、Ａｕ、Ａｇ及びＭｎからなる群から選択される少なくとも１種のものである。本発明においては、前記活性金属元素は、担体中のニオブに由来する酸点により十分にメタル化されて、十分な触媒活性を示す。このような活性金属元素の中でも、より高度な触媒活性が得られるといった観点から、Ｐｔ、Ｒｈ、Ｃｕ、Ｆｅ、Ｉｒ、Ａｕ、Ａｇが好ましく、Ｐｔ、Ｒｈ、Ｉｒ、Ａｕ、Ａｇがより好ましく、Ｐｔ、Ｉｒ、Ａｕが更に好ましく、Ｐｔが特に好ましい。
【００３５】
さらに、このような活性金属元素の含有量としては特に制限されないが、触媒Ａ中、０．１〜３．０質量％であることが好ましく、０．２〜２．０質量％であることがより好ましい。このような含有量が前記下限未満では活性点不足により十分な活性が得られにくくなる傾向にあり、他方、前記上限を超えると活性金属がシンタリングして、十分な活性が得られなくなる傾向にある。
【００３６】
また、このような活性金属元素の平均粒子径としては、１００ｎｍ以下であることが好ましく、１〜５０ｎｍであることがより好ましい。このような平均粒子径が前記上限を超えると、十分に高度な触媒活性を得ることが困難となる傾向にある。他方、前記平均粒子径が前記下限未満では熱耐久時の安定性に欠ける傾向にある。このような平均粒子径としては、ＸＲＤを用いて半値幅より計算することにより求められる値を採用することができる。
【００３７】
なお、本発明の排ガス浄化用触媒の高温活性触媒Ａにおいては、その効果を損なわない限りにおいて、排ガス浄化用触媒の分野において用いることが可能な公知の他の成分を適宜利用してもよい。
【００３８】
次に、本発明の排ガス浄化用触媒において前記高温活性触媒Ａと組み合わせて用いる低温活性触媒Ｂは、金属酸化物からなる担体と、該担体に担持された貴金属及び遷移金属（前記貴金属を除く）とを備えてなる。
【００３９】
このような本発明の低温活性触媒Ｂの担体としては、金属酸化物からなる担体であればよく、特に限定されないが、例えば、排ガス浄化用触媒（特に、低温活性に優れた触媒）の担体に用いることが可能な金属酸化物や金属酸化物複合体からなる担体（例えば、アルミナ担体、アルミナ／セリアからなる担体、アルミナ／セリア／ジルコニアからなる担体等）を適宜用いることができる。また、このような担体は、より高い比表面積が得られ、より高度な触媒活性を達成できることから、粉末状であることが好ましい。なお、このような触媒Ｂの担体としては、高い比表面積を維持しやすいという観点からアルミナであることが特に好ましい。
【００４０】
また、本発明の低温活性触媒Ｂにおいて前記担体に担持させる貴金属としては、排ガス浄化用触媒の貴金属に用いることが可能なものであればよく、特に限定されないが、高活性であるといった観点から、白金（Ｐｔ）、ロジウム（Ｒｈ）、パラジウム（Ｐｄ）及びルテニウム（Ｒｕ）からなる群から選択される少なくとも１種のものを用いることが好ましい。このような貴金属の中でも、Ｐｔが特に好ましい。なお、本発明においては、前記貴金属の担持量としては特に制限されないが、低温活性触媒Ｂ中、０．０１〜１０質量％が好ましく、０．１〜５質量％がより好ましい。貴金属の担持量が下限未満になると、十分な触媒活性が得られにくくなる傾向にあり、他方、前記上限を超えると、担持された貴金属の粒子径が大きくなる傾向にある。
【００４１】
また、本発明の低温活性触媒Ｂにおいて前記担体に担持させる遷移金属（上記貴金属を除く）としては、排ガス浄化用触媒の遷移金属に用いることが可能なものであればよく、特に限定されないが、鉄（Ｆｅ）、コバルト（Ｃｏ）、マンガン（Ｍｎ）、ニッケル（Ｎｉ）、銅（Ｃｕ）、亜鉛（Ｚｎ）、イットリウム（Ｙ）、ジルコニウム（Ｚｒ）及びセリウム（Ｃｅ）からなる群から選択される少なくとも１種の金属を用いることが好ましい。このような遷移金属の中でも、低温活性を向上しやすいといった観点から、Ｆｅが特に好ましい。遷移金属は、金属単体として担持されていてもよいし、金属化合物として担持されていてもよい。前記遷移金属化合物としては、前記遷移金属の酸化物；水酸化物、塩化物、硝酸塩、硫酸塩、有機酸塩等の塩；炭化物；窒化物；硫化物；及びこれらの中間生成物、並びに、前記遷移金属の複合酸化物等が挙げられる。なお、本発明においては、前記遷移金属の担持量としては特に制限されないが、触媒Ｂ中、貴金属に対して０．１〜２０倍量が好ましく、１〜１５倍量がより好ましい。遷移金属の担持量が下限未満になると、低温活性が十分に得られない傾向にあり、他方、前記上限を超えると、活性金属を遷移金属が被覆し十分な活性が得られにくくなる傾向にある。
【００４２】
なお、本発明の排ガス浄化用触媒を構成する高温活性触媒Ａ及び低温活性触媒Ｂにおいては、それらの効果を損なわない限りにおいて、排ガス浄化用触媒の分野において用いることが可能な公知の他の成分が適宜含有されていてもよい。
【００４３】
また、本発明の排ガス浄化用触媒を構成する高温活性触媒Ａと低温活性触媒Ｂの配合量は、目的とする設計（触媒性能、使用条件など）、触媒Ａの性能、触媒Ｂの性能、等に応じて適宜選択すればよいが、触媒Ａと触媒Ｂの合計質量に対する触媒Ａの質量比（Ａ／（Ａ＋Ｂ）×１００）が２０〜８０質量％が好ましく、３０〜７０質量％がより好ましい。触媒Ａの配合量が下限未満になると、高温活性が十分でない傾向にあり、他方、前記上限を超えると、低温活性が十分でない傾向にある。
【００４４】
また、本発明の排ガス浄化用触媒を構成する高温活性触媒Ａと低温活性触媒Ｂは共存していればよく、その形態は特に制限されず、公知の形態を適宜採用することができる。例えば、上記触媒Ａと上記触媒Ｂがそれぞれを所定の形状に成形又は粉末の状態のままで共存した形態であっても、上記触媒Ａと上記触媒Ｂを混合した形態であっても、この混合したものを成形した形態であっても、前記共存したものや混合したものを基材などに被覆した形態であってもよい。具体的には、排ガスの流通経路の所望箇所に上記触媒Ａと上記触媒Ｂを共存させた状態で配置した形態、それぞれを前後に序列配置した形態、混合させた状態で配置した形態がある。また、この混合物を所定の形状に成形した形態の場合、その形状は特に制限されず、例えばハニカム状、ペレット状、球状、円筒状、螺旋状、粒状、リング状など種々の形状を採用することができる。これらの形状、大きさなどは目的とする設計（触媒性能、使用条件など）に応じて任意に選択すればよい。また、基材等に被覆した形態の場合、基材等の所望の箇所に上記触媒Ａと上記触媒Ｂを共存させた状態で被覆した形態、それぞれを前後に序列被覆した形態、混合させた状態で被覆した形態がある。
【００４５】
また、本発明の排ガス浄化用触媒の形態としては特に制限されず、ハニカム形状のモノリス触媒、ペレット形状のペレット触媒等の形態にすることができる。このような形態の排ガス浄化用触媒を製造する方法としては特に制限されず、公知の方法を適宜採用することができ、例えば、触媒をペレット状に成型してペレット形状の排ガス浄化用触媒を得る方法や、触媒を触媒基材にコートすることにより、触媒基材にコート（固定）した形態の排ガス浄化用触媒を得る方法等を適宜採用してもよい。なお、このような触媒基材としては特に制限されず、得られる排ガス浄化用触媒の用途等に応じて適宜選択されるが、ＤＰＦ基材、モノリス状基材、ペレット状基材、プレート状基材等が好適に採用される。また、このような触媒基材の材質も特に制限されないが、コーディエライト、炭化ケイ素、ムライト等のセラミックスからなる基材や、クロム及びアルミニウムを含むステンレススチール等の金属からなる基材が好適に採用される。さらに、本発明の排ガス浄化用触媒は、他の触媒と組み合わせて利用してもよい。このような他の触媒としては、特に制限されず、公知の触媒（例えば、ＮＯｘ還元触媒、ＮＯｘ吸蔵還元型（ＮＳＲ触媒）、ＮＯｘ選択還元触媒（ＳＣＲ触媒）等）を適宜用いてもよい。
【００４６】
また、このような本発明の排ガス浄化用触媒を製造するための方法としては、後述の本発明の排ガス浄化用触媒の製造方法を採用することが好ましい。すなわち、本発明の排ガス浄化用触媒は、後述の本発明の排ガス浄化用触媒の製造方法により好適に製造することができる。
【００４７】
［排ガス浄化用触媒の製造方法］
本発明の排ガス浄化用触媒の製造方法は、ニオブを含むプロトン型の層状ペロブスカイトを準備する工程と、有機アミン及びカチオン性界面活性剤からなる群から選択される少なくとも１種のカチオン性有機化合物を用いて、溶媒中で前記プロトン型の層状ペロブスカイトからニオブを含む金属酸化物からなるシート状物を剥離して、前記シート状物が分散した分散液を得る工程と、前記分散液に酸を添加して前記シート状物の凝集沈殿物を得た後、前記凝集沈殿物を焼成して、ニオブを含有する金属酸化物のナノシートからなる担体を得る工程と、前記担体にＰｔ、Ｒｈ、Ｃｕ、Ｎｉ、Ｃｏ、Ｆｅ、Ｉｒ、Ａｕ、Ａｇ及びＭｎからなる群から選択される少なくとも１種の活性金属元素を担持して高温活性触媒Ａを得る工程と、を含んでなる高温活性触媒Ａを準備する工程（Ｘ）と、
金属酸化物又はその前駆体からなる担体を準備する工程と、前記担体に貴金属又はその化合物及び遷移金属（前記貴金属を除く）又はその化合物を担持して担持体を得る工程と、前記担持体を酸化性雰囲気下で加熱処理して低温活性触媒Ｂを得る工程と、を含んでなる低温活性触媒Ｂを準備する工程（Ｙ）と、
前記高温活性触媒Ａと前記低温活性触媒Ｂを用いて前記本発明の排ガス浄化用触媒を得る工程（Ｚ）と、を含むことを特徴とする方法である。
【００４８】
本発明の排ガス浄化用触媒の製造方法において高温活性触媒Ａを準備する工程Ｘは、ニオブを含むプロトン型の層状ペロブスカイトを準備する工程（工程（Ｘ１））と、
有機アミン及びカチオン性界面活性剤からなる群から選択される少なくとも１種のカチオン性有機化合物を用いて、溶媒中で前記プロトン型の層状ペロブスカイトからニオブを含む金属酸化物からなるシート状物を剥離して、前記シート状物が分散した分散液を得る工程（工程（Ｘ２））と、
前記分散液に酸を添加して前記シート状物の凝集沈殿物を得た後、前記凝集沈殿物を焼成して、ニオブを含有する金属酸化物のナノシートからなる担体を得る工程（工程（Ｘ３））と、
前記担体にＰｔ、Ｒｈ、Ｃｕ、Ｎｉ、Ｃｏ、Ｆｅ、Ｉｒ、Ａｕ、Ａｇ及びＭｎからなる群から選択される少なくとも１種の活性金属元素を担持して高温活性触媒Ａを得る工程（工程（Ｘ４））と、
を含み、且つ、
前記担体を得る工程（工程（Ｘ３））により得られるナノシートが、厚みが１〜２００ｎｍの範囲に全シートの８０〜１００％が含まれるものであること、
が必要である。以下、各工程（Ｘ１）〜（Ｘ４）について、分けて説明する。
【００４９】
＜工程（Ｘ１）＞
工程（Ｘ１）は、ニオブを含むプロトン型の層状ペロブスカイトを準備する工程である。
【００５０】
このようなニオブを含むプロトン型の層状ペロブスカイト（ニオブを含むＨ型層状ペロブスカイト）としては、より触媒活性の高い排ガス浄化用触媒を得ることが可能となることから、上記本発明の排ガス浄化用触媒において説明したニオブを含む金属酸化物と同様の種類の金属酸化物からなる層状ペロブスカイトの層間にプロトンを含むものが好ましい。このようなニオブを含むプロトン型の層状ペロブスカイトの中でも、より高度な触媒活性を得るという観点から、ＨＴｉＮｂＯ５、Ｈ２Ｔｉ２ＮｂＯ７、Ｈ３Ｔｉ５ＮｂＯ１４、ＨＬａＮｂ２Ｏ７からなるものがより好ましく、ＨＴｉＮｂＯ５、Ｈ２Ｔｉ２ＮｂＯ７からなるものが更に好ましい。なお、このようなニオブを含むプロトン型の層状ペロブスカイトは、１種を単独であるいは２種を組み合わせて利用してもよい。
【００５１】
さらに、このようなニオブを含むプロトン型の層状ペロブスカイトのシート面における最大長さの平均値は、５０μｍ以下であることが好ましく、２０μｍ以下であることがより好ましい。このような最大長さの平均値が前記上限を超えると、有機アミン及びカチオン性界面活性剤が十分にイオン交換されない傾向にある。
【００５２】
また、このようなニオブを含むプロトン型の層状ペロブスカイトを調製する方法としては、特に制限されず、公知の方法を適宜採用することができ、例えば、層間にアルカリ金属カチオンを含むニオブ系層状ペロブスカイトからなる原料化合物を準備する工程と、前記原料化合物の層間のアルカリ金属カチオンをプロトンとイオン交換することにより、ニオブを含むプロトン型の層状ペロブスカイトを得る工程とを含む方法（Ｉ）を好適に採用してもよい。ここで、ニオブを含むプロトン型の層状ペロブスカイトを調製する方法として、原料化合物を準備する工程とニオブを含むプロトン型の層状ペロブスカイトを得る工程とを含む方法（Ｉ）について説明する。
【００５３】
このような方法（Ｉ）に利用する原料化合物としては、より触媒活性の高い排ガス浄化用触媒を得ることが可能となることから、一般式：ＡＴｉＮｂＯ５、Ａ２Ｔｉ２ＮｂＯ７、Ａ３Ｔｉ５ＮｂＯ１４、ＡＬａＮｂ２Ｏ７（式中、Ａはアルカリ金属元素を示す。）で表わされる化合物が好ましく、中でも、一般式：ＡＴｉＮｂＯ５、Ａ２Ｔｉ２ＮｂＯ７（式中、Ａはアルカリ金属元素を示す。）で表わされる化合物がより好ましい。このような一般式で表わされる原料化合物としては、例えば、ＫＴｉＮｂＯ５、Ｋ２Ｔｉ２ＮｂＯ７、Ｋ３Ｔｉ５ＮｂＯ１４、ＫＬａＮｂ２Ｏ７、ＲｂＴｉＮｂＯ５、Ｒｂ２Ｔｉ２ＮｂＯ７、Ｒｂ３Ｔｉ５ＮｂＯ１４、ＲｂＬａＮｂ２Ｏ７、ＣｓＴｉＮｂＯ５、Ｃｓ２Ｔｉ２ＮｂＯ７、Ｃｓ３Ｔｉ５ＮｂＯ１４、ＣｓＬａＮｂ２Ｏ７等が挙げられる。また、上記一般式で表される化合物（原料化合物）としては、Ａで表わされるアルカリ金属元素が、化合物の作り易さの観点から、Ｎａ、Ｋ、Ｃｓであるものが好ましく、Ｋ、Ｃｓであるものがより好ましい。
【００５４】
また、このような層間にアルカリ金属カチオンを含むニオブ系層状ペロブスカイトからなる原料化合物を調製する方法としては、公知の方法を適宜採用することができ、例えば、酸化ニオブと、他の成分の酸化物と、アルカリ金属の塩（酢酸塩や硝酸塩等）とを混合し、焼成することにより得る方法を採用してもよい。このような他の成分は、上記本発明の排ガス浄化用触媒において説明した前記金属酸化物中の「ニオブ以外の他の成分」と同様のものである。また、このような混合や焼成の条件は特に制限されず、アルカリ金属カチオンを含むニオブ系層状ペロブスカイトを得ることが可能な公知の条件を適宜採用することができる。
【００５５】
さらに、方法（Ｉ）において、前記原料化合物の層間のアルカリ金属カチオンをプロトンとイオン交換する方法としては特に制限されず、層状ペロブスカイト中の金属カチオンをプロトンとイオン交換することが可能な公知の方法を適宜採用することができ、例えば、前記原料化合物を酸（硝酸、塩酸等）を含有する溶液中に添加し、混合撹拌することにより、アルカリ金属カチオンをプロトンとをイオン交換する方法を採用してもよい。
【００５６】
＜工程（Ｘ２）＞
工程（Ｘ２）は、有機アミン及びカチオン性界面活性剤からなる群から選択される少なくとも１種のカチオン性有機化合物を用いて、溶媒中で前記プロトン型の層状ペロブスカイトからニオブを含む金属酸化物からなるシート状物を剥離して、前記シート状物が分散した分散液を得る工程である。
【００５７】
このような工程に用いるカチオン性有機化合物は、有機アミン及びカチオン性界面活性剤のうちの少なくとも１種である。このような有機アミンとしては、特に制限されないが、炭素数が４〜１５（より好ましくは４〜１２）のアルキル基を有するアルキルアミンであることが好ましい。このような炭素数が前記下限未満では、炭素鎖が短かく、十分に剥離できなくなる傾向にあり、他方、前記上限を超えると、扱いが難しくなる傾向にある。なお、このようなアルキル基としては直鎖状、分岐鎖状、環状のいずれのものであってもよいが、層間を十分に広げることがより容易になるという観点から、直鎖状のものがより好ましい。また、このようなアルキルアミンとしては１〜３級のアルキルアミンを利用することができるが、中でも、イオン交換し易いという観点から、１級のアルキルアミンがより好ましい。また、このようなアルキルアミンとしては、例えば、エチルアミン、プロピルアミン、ブチルアミン、ヘキシルアミン、オクチルアミン等が挙げられる。
【００５８】
また、前記カチオン性界面活性剤としては、特に制限されないが、テトラアルキルアンモニウムイオンを含む化合物が好ましい。このようなテトラアルキルアンモニウムイオン中のアルキル基としては、炭素数が１〜１０（より好ましくは１〜８）のアルキル基であることが好ましい。なお、このようなアルキル基としては直鎖状、分岐鎖状、環状のいずれのものであってもよいが、イオン交換し易いという観点から、直鎖状のものがより好ましい。また、このようなカチオン性界面活性剤としては、イオン交換し易いという観点から、テトラブチルアンモニウムイオン、テトラプロピルアンモニウムイオン、テトラエチルアンモニウムイオン、テトラメチルアンモニウムイオンを含む化合物（例えば、テトラブチルアンモニウムヒドロキシド［テトラブチルアンモニウム水酸化物：ＴＢＡ−ＯＨ］、テトラプロピルアンモニウムヒドロキシド等）がより好ましい。
【００５９】
また、このようなカチオン性有機化合物の中でも、イオン交換し易いという観点から、ブチルアミン、オクチルアミン、テトラブチルアンモニウム水酸化物がより好ましい。なお、このようなカチオン性有機化合物は１種を単独であるいは２種を組み合わせて利用してもよい。
【００６０】
また、前記溶媒としては、プロトン型の層状ペロブスカイトから層を剥離する際に利用することが可能な公知の溶媒を適宜利用することができる。このような溶媒としては、水、エタノール、２−プロパノール等が挙げられるが、中でも、処理のしやすさの観点から、水が好ましい。なお、このような溶媒は１種を単独であるいは２種以上を組み合わせて利用してもよい。
【００６１】
また、前記カチオン性有機化合物を用いて、前記溶媒中で、前記プロトン型の層状ペロブスカイトを剥離してシート状物を得る方法としては特に制限されず、層状ペロブスカイトから層を構成するシート状の金属酸化物を剥離することが可能な公知の方法を適宜採用することができる。また、このようなシート状物を得る方法としては、例えば、前記溶媒中に、前記カチオン性有機化合物と前記プロトン型の層状ペロブスカイトとを添加し、混合撹拌することにより前記プロトン型の層状ペロブスカイトを剥離してシート状物を得る方法（ｉ）を採用してもよい。ここで、前記プロトン型の層状ペロブスカイトの層間剥離は、前記カチオン性有機化合物を用いることで、前記カチオン性有機化合物に由来するカチオンが、層状ペロブスカイトの層間に入り込んで（インターカレートして）、層間が広がることにより引き起こされる現象である。そのため、前記プロトン型の層状ペロブスカイトや前記カチオン性有機化合物の種類、目的とするシート状物の設計等に応じて、温度条件や撹拌条件、撹拌時間等を適宜変更しながら混合撹拌を行うことで、所望の平均厚み等を有するシート状物を得ることが可能である。
【００６２】
また、本発明において層の剥離の程度は、後述の工程（Ｘ３）において得られるナノシートを、厚みが１〜２００ｎｍの範囲に全シートの８０〜１００％が含まれるものとすることが可能な程度とすればよい。そのため、このような剥離により得られるシート状物は、必ずしも単層まで剥離したもの（単層剥離物：単層のシート状物）とする必要はない。一方で、本発明にかかるナノシートをより効率よく製造するという観点からは、かかる剥離により得られるシート状物の８０％以上のものの厚みが１〜２００ｎｍの範囲内となっていることが好ましい。また、後述の工程（Ｘ３）において、より効率よく本発明にかかるナノシートを形成するという観点からは、シート状物の平均厚みが１〜２００ｎｍ（より好ましくは２〜１５０ｎｍ）となるようにして剥離を行うことが好ましい。
【００６３】
また、前記シート状物を得る方法（ｉ）を採用する場合、混合撹拌の際の条件は、前記カチオン性有機化合物や前記プロトン型の層状ペロブスカイトの種類によっても異なるものであり、一概に言えるものではないが、得られるシート状物の８０％以上のものの厚みが１〜２００ｎｍの範囲となるようにして、前記プロトン型の層状ペロブスカイトから層を剥離するという観点や、前記平均厚みとなるように剥離するという観点からは、例えば、０〜６０℃程度（特に好ましくは室温）の温度条件で、マグネチックスターラやしんとう機（振とう機）などの撹拌装置を用いて１〜１００時間（より好ましくは２〜５０時間）撹拌する条件を採用することが好ましい。
【００６４】
さらに、前記シート状物を得る方法において、前記プロトン型の層状ペロブスカイトと前記カチオン性有機化合物の使用量は、プロトン（Ｈ＋）と前記カチオン性有機化合物から生成される陽イオン（カチオン）とのモル比（［Ｈ＋］：［カチオン］）が１：０．５〜１：１０（より好ましくは１：１〜１：５）となる量であることが好ましい。このような前記カチオン性有機化合物から生成される陽イオンの比率が前記下限未満では、剥離が十分に進行しなくなる傾向にあり、他方、前記上限を超えると有機カチオンが無駄になる傾向にある。
【００６５】
また、前記シート状物を得る方法（ｉ）を採用する場合、前記溶媒に前記プロトン型の層状ペロブスカイトと前記カチオン性有機化合物とを添加した後に得られる混合液のｐＨが６〜１０（より好ましくは７〜９）となるようにして、前記カチオン性有機化合物を利用することが好ましい。このようなｐＨの値が前記下限未満ではイオン交換が不十分で剥離が十分に進行しない傾向にあり、他方、前記上限を超えると有機カチオンが無駄になる傾向にある。
【００６６】
このように、方法（ｉ）等を適宜採用して、溶媒中で前記プロトン型の層状ペロブスカイトからシート状物を剥離することで、溶媒中に、ニオブを含む金属酸化物からなるシート状物が分散した分散液を得ることができる。
【００６７】
なお、このようなシート状物は、前記プロトン型の層状ペロブスカイトから剥離された層により構成されることから、用いるプロトン型の層状ペロブスカイトの種類に応じて、シート面内における最大長さの平均値が１００ｎｍ以上（より好ましくは２００ｎｍ〜２０μｍ、更に好ましくは２００ｎｍ〜１０μｍ）となるようなシート状物とすることができる。また、このようなシート状物は、前記プロトン型の層状ペロブスカイトから剥離された層により構成されることから、基本的に、シート面内における最大長さが該シートの厚みの３倍以上（より好ましくは４倍以上、更に好ましくは５〜１０倍）の長さとなるものとすることもできる。なお、このような最大長さを有するシート状物は、前記プロトン型の層状ペロブスカイトの種類に応じて、剥離の際の温度条件や撹拌条件、撹拌時間等を前述の範囲で適宜変更しながら、工程（Ｂ）を実施することで容易に得ることが可能である。
【００６８】
＜工程（Ｘ３）＞
工程（Ｘ３）は、前記分散液に酸を添加して前記シート状物の凝集沈殿物を得た後、前記凝集沈殿物を焼成して、ニオブを含有する金属酸化物のナノシートからなる担体を得る工程である。
【００６９】
このような酸としては、例えば、硝酸、塩酸、硫酸、リン酸等が挙げられ、中でも、触媒の被毒物質が残り難いという観点から、硝酸が好ましい。このような酸を前記分散液に添加することで、ニオブを含む金属酸化物のシート状物が凝集した凝集体からなる沈殿物（凝集沈殿物）を得ることができる。なお、このような凝集沈殿物（凝集体）は、複数のシート状物（層の剥離物）が凝集して形成されるものであるため、基本的に複数層が積層したような構造のもの（複数層積層物）となり、しかも凝集の際に複数のシートが様々な方向を向きながら複雑に積層した形状となるため、非常に複雑な形態のものとなる。
【００７０】
また、本発明においては、前記凝集沈殿物を焼成することにより、ニオブを含有する金属酸化物のナノシートからなる担体を得る。このような焼成の条件としては、得られるナノシートにおいて厚みが１〜２００ｎｍの範囲に全シートの８０〜１００％（好ましくは８５〜１００％）が含まれるものとすることが可能となるような条件であればよく、特に制限されないが、空気中、３００〜９００℃（より好ましくは４００〜８００℃）の条件で焼成することが好ましい。このような焼成温度が前記下限未満では有機物が残ってしまう傾向にあり、他方、前記上限を超えると、相転位して別の化合物となる傾向にある。なお、このように凝集沈殿物（複数層積層物）に対して焼成処理を施すことにより、得られるニオブを含有する金属酸化物のナノシートは、厚みが１〜２００ｎｍの範囲に全シートの８０〜１００％（好ましくは８５〜１００％）が含まれるものとなる。また、このようにして得られるナノシートは、凝集沈殿物（複数層積層物）を焼成して得られるものであるため、平均厚みを１〜１５０ｎｍ（より好ましくは１〜１００ｎｍとすることができる。
【００７１】
また、このような焼成処理により、得られるナノシートは、シート面内における最大長さの平均値が１００ｎｍ以上（より好ましくは２００ｎｍ〜２０μｍ、更に好ましくは２００ｎｍ〜１０μｍ）となるようなものとすることができる。なお、このような焼成処理により、前記凝集沈殿物のうち大きなものは解砕され得るため、焼成後に得られるニオブを含有する金属酸化物のナノシートは、例えば、シート面の最大長さが５０ｎｍ程度のナノサイズのものから、１０μｍ程度のマイクロメートルサイズのものまで幅広く混在し得る。
【００７２】
また、このようなナノシートは、前記凝集沈殿物（複数層積層物）を焼成して得られるものであるため、シート面内における最大長さが該シートの厚みの３倍以上（より好ましくは４倍以上、更に好ましくは５〜１０００倍）の長さとなるものとすることができる。
【００７３】
このようにして、前記分散液に酸を添加して前記シート状物の凝集沈殿物を得た後、前記凝集沈殿物を焼成することにより、ニオブを含有する金属酸化物のナノシート（かかるナノシートは厚みが１〜２００ｎｍの範囲に全シートの８０〜１００％が含まれるものである。）からなる担体を得ることができる。
【００７４】
＜工程（Ｘ４）＞
工程（Ｘ４）は、前記担体にＰｔ、Ｒｈ、Ｃｕ、Ｎｉ、Ｃｏ、Ｆｅ、Ｉｒ、Ａｕ、Ａｇ及びＭｎからなる群から選択される少なくとも１種の活性金属元素を担持して高温活性触媒Ａを得る工程である。
【００７５】
このような活性金属元素は、上記本発明の排ガス浄化用触媒において説明したものと同様のものである。このような担体に活性金属元素を担持させる方法としては特に制限されず、公知の方法を適宜採用することができる。例えば、活性金属元素を含む化合物（例えば、硝酸塩、塩化物、酢酸塩等の白金の塩や、白金の錯体など）を、水やアルコール等の溶媒に溶解した溶液を準備して、かかる溶液を前記担体に接触させた後に、乾燥し、焼成する方法を採用してもよい。なお、このような乾燥や焼成の際の条件は特に制限されず、公知の条件を適宜採用することができ、例えば、乾燥条件としては８０〜１４０℃で１〜４８時間程度加熱する条件を、焼成条件としては２００〜８００℃で０．５〜２５時間程度加熱する条件を、それぞれ採用してもよい。
【００７６】
さらに、このような活性金属元素の担体への担持量としては、得られる触媒中の活性金属元素の含有量が０．１〜３．０質量％（より好ましくは０．２〜２．０質量％）となる量とすることが好ましい。なお、このような活性金属元素の担持量は、用いる活性金属元素を含む化合物の種類や担体の種類などに応じて、前記溶液の濃度や担持量を適宜調整することにより容易に達成することができる。
【００７７】
このように、前記工程（Ｘ１）〜（Ｘ４）を実施することで、担体と、前記担体に担持された活性金属元素とを備える排ガス浄化用触媒であって、前記担体がニオブを含有する金属酸化物のナノシートからなり、前記ナノシートは厚みが１〜２００ｎｍの範囲に全シートの８０〜１００％が含まれるものであり、且つ、前記活性金属元素がＰｔ、Ｒｈ、Ｃｕ、Ｎｉ、Ｃｏ、Ｆｅ、Ｉｒ、Ａｕ、Ａｇ及びＭｎからなる群から選択される少なくとも１種である、上記本発明の排ガス浄化用触媒の高温活性触媒Ａを得ることができる。
【００７８】
次に、本発明の排ガス浄化用触媒の製造方法において、低温活性触媒Ｂを準備する工程Ｙは、金属酸化物又はその前駆体からなる担体を準備する工程（Ｙ１）と、前記担体に貴金属又はその化合物及び遷移金属（前記貴金属を除く）又はその化合物を担持して担持体を得る工程（Ｙ２）と、前記担持体を酸化性雰囲気下で加熱処理して低温活性触媒Ｂを得る工程（Ｙ３）と、を含んでなることが必要である。以下、各工程（Ｙ１）〜（Ｙ３）について、分けて説明する。
【００７９】
＜工程（Ｙ１）＞
工程（Ｙ１）は、金属酸化物又はその前駆体からなる担体を準備する工程である。
【００８０】
このような担体としては、排ガス浄化用触媒の担体に用いることが可能な金属酸化物や金属酸化物複合体からなる担体（例えば、アルミナ担体、アルミナ／セリアからなる担体、アルミナ／セリア／ジルコニアからなる担体等）又はその前駆体を適宜用いることができる。また、このような担体は、より高い比表面積が得られ、より高度な触媒活性を達成できることから、粉末状であることが好ましい。
【００８１】
＜工程（Ｙ２）＞
工程（Ｙ２）は、前記担体に貴金属又はその化合物及び遷移金属（前記貴金属を除く）又はその化合物を担持して担持体を得る工程である。なお、貴金属又はその化合物及び遷移金属又はその化合物の前記担体への担持の手順は特に制限されず、貴金属又はその化合物を前記担体へ担持した後に遷移金属又はその化合物を担持する方法、遷移金属又はその化合物を前記担体へ担持した後に貴金属又はその化合物を担持する方法、貴金属又はその化合物及び遷移金属又はその化合物を一緒に前記担体へ担持する方法など、いずれを採用してもよい。
【００８２】
この工程（Ｙ２）においては、上記のような担体又は遷移金属担持体に貴金属（例えば、Ｐｔ、Ｒｈ、Ｐｄ、Ｒｕなど）又はその化合物を担持させる方法としては特に制限されず、公知の方法を適宜採用することができ、例えば、ジニトロジアンミン白金や塩化白金酸等の化合物などの貴金属の塩（硝酸塩、塩化物、酢酸塩等）又は貴金属の錯体を水、アルコール等の溶媒に溶解した溶液に前記担体を浸漬し、必要であれば撹拌して、溶媒を除去した後に焼成する方法を採用してもよい。また、前記担体に担持させる貴金属の量は特に制限されず、目的とする設計等に応じて適宜必要量担持させればよい。
【００８３】
また、上記のような担体又は貴金属担持体に遷移金属又はその化合物を担持させる方法としては特に制限されず、公知の方法を適宜採用することができ、例えば、遷移金属の化合物（例えば、硝酸塩、炭酸塩、アンモニウム塩、塩化物等の金属塩）を水、アルコール等の溶媒に溶解した溶液に前記担体を浸漬し、必要であれば撹拌して、溶媒を除去した後に焼成する方法を採用してもよい。また、前記担体に担持させる遷移金属の量は特に制限されず、目的とする設計等に応じて適宜必要量担持させればよい。
【００８４】
なお、担持させるための具体的な手法としては特に制限されず、公知の方法を適宜採用することができ、例えば、含浸法、共沈法、吸着法などの手法を採用してもよい。処理条件については特に制限されず、目的とする設計等に応じて適宜選択される。
【００８５】
また、担体に貴金属や遷移金属を担持させた後、必要に応じてこれを乾燥させる。乾燥させるための具体的な手法としては特に制限されず、公知の方法を適宜採用することができ、例えば自然乾燥、蒸発乾固法の他、ロータリーエバポレーターや沿送風乾燥機等を用いた乾燥などの方法を採用してもよい。乾燥時間は特に制限されず、目的とする設計等に応じて適宜選択される。場合によっては、この乾燥段階を省略して、次工程の加熱処理において乾燥させることとしてもよい。
【００８６】
なお、上記工程（Ｙ１）及び工程（Ｙ２）は、例えば沈殿法等により行う場合には、同時に実施してもよい。
【００８７】
＜工程（Ｙ３）＞
工程（Ｙ３）は、前記担持体を酸化性雰囲気下で加熱処理して低温活性触媒Ｂを得る工程である。
【００８８】
加熱処理に用いられる装置や条件（加熱処理雰囲気、温度、時間、など）としては特に制限されず、公知の装置や条件を適宜採用することができる。例えば、加熱処理条件としては、窒素又は大気雰囲気下で、２００〜６００℃にて１〜４時間が挙げられる。この加熱処理（焼成）を経て、低温活性触媒Ｂが得られる。
【００８９】
なお、得られた触媒材料に対して、粉砕や篩い分けといった加工を更に施してもよい。
【００９０】
次に、本発明の排ガス浄化用触媒の製造方法において、排ガス浄化用触媒を得る工程Ｚは、前記高温活性触媒Ａと前記低温活性触媒Ｂを用いて前記本発明の排ガス浄化用触媒を得ることが必要である。
【００９１】
なお、排ガス浄化用触媒を得る工程（Ｚ）においては、前記高温活性触媒Ａを準備する工程で得られた高温活性触媒Ａと前記低温活性触媒Ｂを準備する工程で得られた低温活性触媒Ｂとから本発明の排ガス浄化用触媒を得る方法としては、特に制限されず、公知の方法を適宜採用することができる。例えば、上記触媒Ａと上記触媒Ｂを共存させればよく、上記触媒Ａと上記触媒Ｂを混合することでもよい。この場合、排ガスの流通経路の所望箇所に上記触媒Ａと上記触媒Ｂを共存させた状態で配置しても、それぞれを前後に序列配置しても、混合させた状態で配置してもよい。また、この混合物を所定の形状に成形してもよく、また、この混合物を基材などに被覆してもよい。成形する場合は、その形状は特に制限されず、例えばハニカム状、ペレット状、球状、円筒状、螺旋状、粒状、リング状など種々の形状を採用することができる。これらの形状、大きさなどは目的とする設計（触媒性能、使用条件など）に応じて任意に選択すればよい。
【００９２】
［排ガスの浄化方法］
本発明の排ガスの浄化方法は、酸素過剰雰囲気下において、上記本発明の排ガス浄化用触媒に内燃機関からの排ガスを接触せしめて排ガスを浄化することを特徴とする方法である。
【００９３】
このように、本発明は、酸素過剰雰囲気下において、内燃機関からの排ガスを上記本発明の排ガス浄化用触媒を用いて浄化する方法である。ここにおいて、内燃機関としては特に制限されず、公知の内燃機関を適宜利用でき、例えば、自動車の内燃機関（ディーゼルエンジンや希薄燃焼式（リーンバーン）エンジン等）が挙げられる。また、本発明において「酸素過剰雰囲気」とは、排ガスの空燃比（空気と燃料との混合比：Ａ／Ｆ比）が１４．７超となって、排ガス中に含まれる燃料に対して酸素が過剰に存在する状態をいう。
【００９４】
また、前記内燃機関からの排ガスを上記本発明の排ガス浄化用触媒に接触させるための具体的な方法は特に制限されるものではなく、公知の方法を適宜採用することができる。例えば、内燃機関からの排ガスのガス流路に、上記本発明の排ガス浄化用触媒を配置して排ガスを接触せしめる方法を採用してもよい。また、前記酸素過剰雰囲気下において排ガスを接触せしめるという観点からは、例えば、内燃機関からの排ガスが酸素過剰雰囲気のものではない場合には、前記触媒に接触する前の排ガスの空燃比（空気と燃料との混合比：Ａ／Ｆ比）を１４．７超（より好ましくは１５〜５０程度）に調整した後に、その酸素過剰雰囲気の排ガスを前記触媒に接触させる方法を採用してもよい。なお、このような空燃比の調整は、公知の方法を適宜採用でき、例えば、排ガス中に空気を導入することにより行ってもよい。なお、ディーゼルエンジンやリーンバーンエンジンからの排ガスであれば、基本的に、特に調整せずとも、前記酸素過剰雰囲気のガスが排出され得るため、ディーゼルエンジンやリーンバーンエンジンからの排ガスを浄化する場合には、その排ガスを上記本発明の排ガス浄化用触媒に接触させることで、上記本発明の排ガスの浄化方法を実施することが可能となる。また、排ガスを浄化する際に、例えば、内燃機関から酸素過剰雰囲気のガスが排出された場合に、その排ガスが上記本発明の排ガス浄化用触媒に接触するように、排ガスのガス流路を調整弁等で調整する等して、酸素過剰雰囲気の排ガスを上記本発明の排ガス浄化用触媒に接触させてもよく、これにより上記本発明の排ガスの浄化方法を実施してもよい。
【００９５】
なお、上記本発明の排ガス浄化用触媒は、高温に晒された後においても十分に優れた排ガス浄化性能を発揮することができる高度な耐熱性を有するため、長期間に亘って十分に触媒活性を維持することも可能であり、例えば、ディーゼルエンジン、リーンバーンエンジン等からの排ガスを浄化するための排ガス浄化用触媒として使用した場合には、長期間に亘って十分に排ガスを浄化することが可能となる。また、上記本発明の排ガス浄化用触媒は、低温から高いＣＯ酸化性能を示すものであることから、前記内燃機関からの排ガスを酸素過剰雰囲気下において上記本発明の排ガス浄化用触媒に接触させることで、低温からＣＯを十分に酸化して、より効率よく排ガスを浄化することが可能となる。そのため、例えば、ディーゼルエンジン、リーンバーンエンジン等の始動から極短時間の低温時等にも、排ガスを効率よく浄化せしめることが可能である。このような観点から、本発明の排ガス浄化方法は、例えば、ディーゼルエンジン、リーンバーンエンジン等の内燃機関から排出されるような酸素過剰雰囲気のガスを浄化するための方法等として、好適に採用することができる。
【実施例】
【００９６】
以下、実施例及び比較例に基づいて本発明をより具体的に説明するが、本発明は以下の実施例に限定されるものではない。
【００９７】
（実施例１）
最初に、触媒Ａを準備した。すなわち、先ず、炭酸カリウム（和光純薬工業社製の商品名「炭酸カリウム」、１２．３ｇ）、酸化チタン（石原産業社製の商品名「ＳＴ−０１」、２３．７ｇ）、酸化ニオブ（和光純薬工業社製の商品名「酸化ニオブ」、７．９ｇ）を乳鉢で粉砕混合し、得られた混合物を空気中、９００℃にて１時間焼成した後、更に、１０００℃にて１２時間焼成してＫ３Ｔｉ５ＮｂＯ１４を得た（Ｋ３Ｔｉ５ＮｂＯ１４を得る工程）。
【００９８】
次に、得られたＫ３Ｔｉ５ＮｂＯ１４を３０ｇ量り取り、そのＫ３Ｔｉ５ＮｂＯ１４（３０ｇ）を２モル／Ｌ（２Ｍ）のＨＣｌ水溶液（１．０Ｌ）に添加して反応液を得た後、大気圧、常温（２５℃）の条件下において、Ｋ３Ｔｉ５ＮｂＯ１４中のカリウムイオンと、プロトンとをイオン交換させる反応を２日（４８時間）かけて行った。なお、このような反応に際しては、前記反応液を混合する処理を、Ｋ３Ｔｉ５ＮｂＯ１４（３０ｇ）の添加時とその添加後２４時間経過した後の２回行った。そして、このようにして二日経過させた後の反応液から粉末状の固形分を濾過することにより回収した後、得られた粉末状の固形分に対して、イオン交換水（５００ｍＬ）を用いて洗浄及び遠心分離する処理を４回行い、最終的に回収された粉末を１１０℃にて１２時間乾燥させることにより、ＨＴｉ５ＮｂＯ１４（プロトン型の層状ペロブスカイト）を得た（ＨＴｉ５ＮｂＯ１４を得る工程）。
【００９９】
次いで、得られたＨＴｉ５ＮｂＯ１４を１０ｇ量り取った後、そのＨＴｉ５ＮｂＯ１４（１０ｇ）をイオン交換水（１０００ｍＬ）中に添加し、分散させて混合液を得た。その後、前記混合液に対してテトラブチルアンモニウムヒドロキシドをｐＨが８となるまで、０．５時間かけて、ゆっくりと添加し、マグネチックスターラーを用いて８時間撹拌した。その後、前記混合液を１２時間静置し、一部に沈殿を生じせしめた後、沈降物が含まれないようにして、懸濁液（粉体の分散液：８００ｍＬ）を回収した。
【０１００】
次に、前記懸濁液にＨＮＯ３を５ｍＬ入れることで、懸濁液中に分散していた粉体を凝集、沈殿させて凝集沈殿物を得た。次に、得られた凝集沈殿物を濾過することにより回収した後、前記凝集沈殿物に対して、イオン交換水（５００ｍＬ）を用いて洗浄及び遠心分離する処理を４回行い、最終的に回収された前記凝集沈殿物を１１０℃にて４８時間乾燥した。次いで、前記乾燥後の前記凝集沈殿物を８００℃で５時間焼成することで、Ｔｉ５ＮｂＯ１４のナノシートを得た。なお、このようにして得られたナノシートの任意の１５０点を、ＦＥ−ＳＥＭにより、５視野以上の測定点から測定した（得られたナノシートに対して、それぞれ異なる視野（１回の測定領域を５μｍ×３．５μｍ）として５回（５視野）測定を行い、各視野ごとに任意の３０点のシートの測定を行って、任意の１５０点の測定を行った。）。このような測定により求められた結果、担体の構造はナノシートであることが確認され、得られたナノシートの平均厚みが１０７ｎｍ、厚みが１〜２００ｎｍの範囲のシートの割合（全シートに対する割合）が９０％、シート面における最大長さの平均値が１．０２μｍであった。また、測定されたナノシートはいずれも、シート面内における最大長さが、そのシートの厚みの３倍以上の大きさとなっていた。
【０１０１】
次いで、０．０８２３ｇのＰｔ（ＮＯ２）２（ＮＨ３）２を溶解した水溶液（１００ｍＬ）に対して、前記Ｔｉ５ＮｂＯ１４のナノシートを１０ｇ添加して、１時間撹拌した後、大気中、１１０℃の条件で２４時間乾燥を行い、固形分を得た。次いで、このようにして得られた固形分を大気中、３００℃の条件で３時間熱処理し、Ｔｉ５ＮｂＯ１４のナノシートからなる担体に白金（Ｐｔ）を担持し、触媒（Ａ）を得た。なお、触媒（Ａ）中のＰｔの含有量は０．５ｗｔ％であった。また、このようにして得られた触媒（Ａ）中のＰｔの担持粒子をＸＲＤを用いて測定したところ、Ｐｔの担持粒子の平均粒子径は２７．１ｎｍであった。
【０１０２】
次に、触媒Ｂを準備した。すなわち、先ず、白金前駆体としてのジニトロジアミン白金（Ｐｔ（ＮＯ２）２（ＮＨ３）２を０．０８２３ｇ溶解した水溶液（１００ｍｌ）に対して、酸化アルミニウムを５ｇ添加して、水溶液中で１時間撹拌した後、大気中、１１０℃の条件で２４時間乾燥を行い、固形分を得た。次に、このようにして得られた固形分を、大気中で３００℃の条件で３時間熱処理を行い、粉末体を得た。次に、硝酸鉄（ＩＩＩ）九水和物（Ｆｅ（ＮＯ３）３・９Ｈ２Ｏ、和光純薬工業社製、商品名：硝酸鉄（ＩＩＩ）九水和物）を０．５２ｇ溶解した水溶液（１００ｍｌ）に対して、上記得られた粉末体を添加して、水溶液中で１時間撹拌した後、大気中、１１０℃の条件で２４時間の乾燥を行った。乾燥後、大気中、３００℃の条件で３時間の熱処理を行い、触媒（Ｂ）を得た。なお、触媒（Ｂ）中のＰｔ含有量は１．０質量％であった。また、Ｆｅ含有量はＰｔの５倍モル量であった。
【０１０３】
次に、上記により得られた触媒Ａを１ｇ、触媒Ｂを０．５ｇをめのう乳鉢で１０分間混合して排ガス浄化用触媒（「実施例１」）を得た。
【０１０４】
（比較例１）
上記実施例１にて得られた触媒（Ａ）を２ｇ準備し、比較用触媒（「比較例１」）を得た。
【０１０５】
（比較例２）
上記実施例１にて得られた触媒（Ｂ）を１ｇ準備し、比較用触媒（「比較例２」）を得た。
【０１０６】
（比較例３）
０．０８２３ｇのＰｔ（ＮＯ２）２（ＮＨ３）２を溶解した水溶液（１００ｍＬ）に対して、酸化アルミニウムを５ｇ添加して、水溶液中で１時間撹拌した後、大気中、１１０℃の条件で２４時間乾燥を行い、固形分を得た。次に、このようにして得られて固形分を大気中、３００℃の条件で３時間熱処理し、触媒を得た。この触媒を１ｇ準備し、比較用触媒（「比較例３」）を得た。
【０１０７】
［排ガス浄化用触媒（実施例１、比較例１〜３）の特性の評価］
＜耐熱処理＞
実施例１及び各比較例１〜３で得られた排ガス浄化用触媒に対して、それぞれ空気中において８００℃で５時間焼成する処理を行った。
【０１０８】
＜排ガス浄化試験＞
［排ガス浄化用触媒（実施例１、比較例１〜３）の特性の評価］
実施例１及び比較例１〜３で得られた排ガス浄化用触媒をそれぞれ用いて、各触媒のＣＯ酸化活性を測定した。
【０１０９】
また、このようなＣＯ酸化活性の測定試験においては、先ず、固定床流通式反応装置を用い、内径１５ｍｍの石英反応管に触媒１．０ｇを充填し、表１に示す組成のリーンガスを５Ｌ／分の流量で供給しながら、触媒への入りガス温度を１０℃／分の昇温速度で３００℃まで昇温し、３００℃で５分間加熱した後、触媒の床温（触媒への入りガス温度）が１００℃となるまで冷却する処理（前処理）を施した。次いで、前記前処理後の触媒に対して前記表１に示す組成のリーンガスを５Ｌ／分で供給しながら、触媒への入りガス温度を１０℃／分の昇温速度で１００℃から３００℃まで昇温した。そして、このような昇温中における触媒からの出ガス（触媒に接触した後に石英反応管から排出されるガス）中のＣＯ濃度を連続ガス分析計を用いて測定し、上記表１に示す組成のリーンガス中のＣＯ濃度と出ガス中のＣＯ濃度とからＣＯ転化率を算出し、ＣＯ転化率が２０％に到達したときの温度を２０％浄化温度（Ｔ２０）として求めた。また、同様にしてＣＯ転化率が５０％に到達したときの温度を５０％浄化温度（Ｔ５０）として、ＣＯ転化率が８０％に到達したときの温度を８０％浄化温度（Ｔ８０）として求めた。
【０１１０】
【表１】
2014237081.tif 000002
【０１１１】
得られた結果（ＣＯ酸化性能の測定結果）を、各排ガス浄化用触媒の２０％浄化温度を図１に、５０％浄化温度を図２に、８０％浄化温度を図３に、それぞれ示す。図１中の記号実施例１及び比較例１〜３は、それぞれ実施例１及び比較例１〜３で得られた排ガス浄化用触媒の種類を示す記号（触媒の種類を示す記号）である。なお、それぞれ、温度が低いほど活性が高いことを示す。
【０１１２】
表１、図１〜図３の結果から、高温活性触媒Ａと低温活性触媒Ｂとを備えた本発明の排ガス浄化用触媒は、低温から高温までの広い温度域において高い活性を発揮することが確認され、十分に優れた排ガス浄化性能を発揮することが可能なものになることが分かった。
【産業上の利用可能性】
【０１１３】
以上説明したように、本発明によれば、低温から高温までの広い温度域において高い活性を発揮することが可能な排ガス浄化用触媒、その製造方法、及び、それを用いた排ガスの浄化方法を提供することが可能となる。
【０１１４】
したがって、本発明の排ガス浄化用触媒、その製造方法、及び、それを用いた排ガスの浄化方法は、低温から高温までの広い温度域において優れた排ガス浄化性能を発揮できるため、特に、自動車からの排ガスを浄化するために有用である。
【図１】
2014237081.tif 000003
【図２】
2014237081.tif 000004
【図３】
2014237081.tif 000005